상기 종래 기술 들 중 일본 공개 특허 공보 평 10 - 330885 호 에 제안 된 기술 요지 는 C : 0 . 03 ∼ 0 . 25 ％， Mn : 0 . 5 ∼ 2 . 0 ％ 를 함유 하 고 , 나아가 Si : 0 . 01 ~ 1 . 0 %, Cu : 0 . 05 ~ 0 . 5 %, Ni : 0 . 05 ~ 0 . 5 %, Cr : 0 . 05 ~ 0 . 5 %, Mo : 0 . 05 ~ 0 . 5 %, Nb : 0 . 005 ~ 0 . 1 %, V : 0 . 005 ~ 0 . 1 %, Ti : 0 . 005 ~ 0 . 1 % 중 1 종 또는 2 종 이상 을 포함 하 는 강 이 다 . 그리고 금속 조직 은 면적 분 율 로 10 ∼ 80 ％ 의 페라이트 와 나머지 는 베이 나이트 ， 마르텐 사이트 의 1 종 또는 2 종 으로 이루어지 는 것 을 특징 으로 하 는 강 을 이용 한 내 좌굴 특성 이 우수 한 강 부재 에 관한 것 이 다 .